タイル、モルタル塗装、コンクリート、パネル等からなる既設壁の壁面に石目調に施されたタイル調壁であって、既設壁の表面には、上記壁面を被覆するプライマー下塗塗料が塗布され、このプライマー下塗塗料の表面には、タイル部とこのタイル部の周囲に形成された目地部が形成され、上記目地部には無機質塗料からなる目地塗料が塗布され、上記タイル部には、フィラーを付着することによって石目調の模様起伏面が形成され、この模様起伏面を含む上記タイル部の表面には、無機質塗料からなるベース塗膜が形成され、このベース塗膜の表面であって上記タイル部には無機質塗料によって石目調に着色され、この着色された上記タイル部及び上記目地部の表面には、疎水性を有するコート剤によって保護膜が形成されることを特徴とする既設壁面のタイル調壁。タイル、モルタル塗装、コンクリート、パネル等からなる既設壁の壁面に石目調に施されたタイル調壁の形成方法であって、既設壁の壁面を洗浄する工程と、上記壁面を被覆するプライマー下塗塗料を塗布する工程と、このプライマー下塗塗料が塗布された表面にタイル部の周囲に形成される目地部に無機質塗料からなる目地塗料を塗布する工程と、上記タイル部にフィラーを付着して石目調の模様起伏面を形成する工程と、この模様起伏面を含む上記タイル部の表面に無機質塗料からなるベース塗膜を形成する工程と、このベース塗膜の表面の上記タイル部に無機質塗料によって石目調の着色を施す工程と、このタイル部及び上記目地部の表面に疎水性を有するコート剤を塗布して保護膜を形成する工程を有する既設壁面のタイル調壁の形成方法。無機質塗料が、変性硅酸質系バインダー及び金属化合物を原料とした無機焼成顔料で形成される請求項1及び2に記載の既設壁面のタイル調壁及びその形成方法。石目調の模様起伏面を形成するフィラーが、各々のタイル部の少なくとも一部の表面に付着した請求項1及び2に記載の既設壁面のタイル調壁及びその形成方法。タイル部に着色する石目調の模様は、各タイル部毎に異ならせた請求項1及び2に記載の既設壁面のタイル調壁及びその形成方法。しかしながら、タイル及びタイル調仕上塗膜の凸部のみを、ローラー塗装によって色替えする方法は、目地の色替えを行いたいという目的を達成することができない上に目地部が汚染している場合には、タイル及びタイル調仕上塗膜の凸部のみを塗り替えても、全体の外観としては汚れた感じの印象は払拭できない。吹き付け塗装等により、目地も含む全面を同一色相にて、タイル模様の凹凸のみを生かしながら色替えする方法は、比較的簡便にかつ低コストで塗り替えが可能ではあるが、タイル模様の目地部とタイル部との色相が同一色となり、折角のタイル模様の凹凸感が失われるという意匠面での問題があった。また、ポリマーセメント系下地調整塗材にて目地を含む全面を平滑にして、タイル調仕上塗材を再度塗装する方法は、タイル模様の再現は可能ではあるが、一般に、アクリル樹脂エマルション塗料、ウレタン樹脂エマルション塗料、シリコン樹脂エマルション塗料、フッ素樹脂エマルション塗料、非水エマルション型塗料のアクリル樹脂NAD形塗料、ウレタン樹脂NAD形塗料、シリコン樹脂NAD形塗料、フッ素樹脂NAD形塗料、又溶剤型塗料のアクリル樹脂塗料、ウレタン樹脂塗料、シリコン樹脂塗料、フッ素樹脂塗料のいずれかを使用しているために、経年変化が生じ易く、塗料自体の劣化や変色、或いは、亀裂等が生じて塗り替え時期が早くなる問題があった。一方、打放しコンクリート仕上げの壁などの場合にも、やはり上述した塗料を塗布していることから、経年変化が生じ易く、塗料自体の劣化や変色、或いは、亀裂等が生じて塗り替え時期が早くなり、また、素地補修跡がコンクリート下地と馴染まなかったり、塗装色付け跡が強調しすぎて、いずれも手を加えた状況が良く判る状態になる問題があった。本発明は、これらの問題を解決し、建造物などの既設壁の壁面を石目調のタイル模様に容易にリニューアルすることができ、しかも、長年にわたり経年変化を防止することができる壁及びその形成方法を提供することを目的とする。上記課題を解決するため本発明による既設壁面のタイル調壁は、タイル、モルタル塗装、コンクリート、パネル等の既設壁の壁面に石目調に施されたタイル調壁の表面には、上記壁面を被覆するプライマー下塗塗料が塗布され、このプライマー下塗塗料の表面には、タイル部とこのタイル部の周囲に形成された目地部が形成され、上記目地部には無機質塗料からなる目地塗料が塗布され、上記タイル部には、フィラーを付着することによって石目調の模様起伏面が形成され、この模様起伏面を含む上記タイル部の表面には、無機質塗料からなるベース塗膜が形成され、このベース塗膜の表面であって上記タイル部には無機質塗料によって石目調に着色され、この着色された上記タイル部及び上記目地部の表面には、疎水性を有するコート剤によって保護膜が形成されることを要旨としている。また、既設壁面のタイル調壁の形成方法は、タイル、モルタル塗装、コンクリート、パネル等からなる既設壁の壁面にを洗浄する工程と、上記壁面を被覆するプライマー下塗塗料を塗布する工程と、このプライマー下塗塗料が塗布された表面にタイル部の周囲に形成される目地部に無機質塗料からなる目地塗料を塗布する工程と、上記タイル部にフィラーを付着して石目調の模様起伏面を形成する工程と、この模様起伏面を含む上記タイル部の表面に無機質塗料からなるベース塗膜を形成する工程と、このベース塗膜の表面の上記タイル部に無機質塗料によって石目調の着色を施す工程と、このタイル部及び上記目地部の表面に疎水性を有するコート剤を塗布して保護膜を形成する工程を有すること要旨としている。上記無機質塗料としては、変性硅酸質系バインダー及び金属化合物を原料とした無機焼成顔料で形成することが望ましい。また、石目調の模様起伏面を形成するフィラーは、各々のタイル部の少なくとも一部の表面に付着することが望ましい。さらに、タイル部に着色する石目調の模様は、各タイル部毎に異ならせることが望ましい。本発明による既設壁面のタイル調壁によれば、既設壁の壁面の表面に塗布されたプライマー下塗塗料の表面に形成される目地部、タイル部、ベース塗膜及び石目調の着色として無機質塗料を用いることから、不燃性、耐熱性、耐薬品性に加え、耐候性、密着性、疎水性を有しているため、経年変化が生じ難く、塗料自体の劣化や変色、或いは、亀裂等が生じ難くなるので、塗り替え時期を大幅に遅くすることができる。また、タイル部にフィラーを付着することによって模様起伏面を形成するので、石目調を容易に再現することができ、この模様起伏面に石目調の着色が施こされているので、自然石によって形成されたタイル壁を容易に再現することができる。また、本発明による既設壁面のタイル調壁の形成方法によれば、既設壁の壁面の表面に塗布されたプライマー下塗塗料の表面に、目地部、タイル部、ベース塗膜及び石目調の着色を同じ無機質塗料によって塗布されるので、石目調のタイル模様を容易に施工することができる。また、模様起伏面に無機質塗料によって石目調の着色を施すので、自然石の風合いを有するタイル壁を容易に形成することができる。また、上記無機質塗料が、変性硅酸質系バインダーに金属化合物を原料とした無機焼成顔料が混合されているので、耐候性、密着性、疎水性が強化され、一層経年変化が生じ難くすることが可能となる。さらにまた、石目調の模様起伏面を形成するフィラーを、各々のタイル部の少なくとも一部の表面に付着することにより、自然石の風合いを強調することが可能となる。タイル部に着色する石目調の模様を、各タイル部毎に異ならせることにより、色調の異なる複数の自然石を組み合わせた各種のデザインのタイル壁を容易に表現することが可能となる。本発明による既設壁面のタイル調壁は、タイル、モルタル塗装、コンクリート、パネル等の既設壁の壁面に石目調に施されたタイル調壁の表面には、上記壁面を被覆するプライマー下塗塗料が塗布され、このプライマー下塗塗料の表面には、タイル部とこのタイル部の周囲に形成された目地部が形成され、上記目地部には無機質塗料からなる目地塗料が塗布され、上記タイル部には、フィラーを付着することによって石目調の模様起伏面が形成され、この模様起伏面を含む上記タイル部の表面には、無機質塗料からなるベース塗膜が形成され、このベース塗膜の表面であって上記タイル部には無機質塗料によって石目調に着色され、この着色された上記タイル部及び上記目地部の表面には、疎水性を有するコート剤によって保護膜が形成される。また、本発明による既設壁面のタイル調壁の形成方法は、タイル、モルタル塗装、コンクリート、パネル等からなる既設壁の壁面にを洗浄する工程と、上記壁面を被覆するプライマー下塗塗料を塗布する工程と、このプライマー下塗塗料が塗布された表面にタイル部の周囲に形成される目地部に無機質塗料からなる目地塗料を塗布する工程と、上記タイル部にフィラーを付着して石目調の模様起伏面を形成する工程と、この模様起伏面を含む上記タイル部の表面に無機質塗料からなるベース塗膜を形成する工程と、このベース塗膜の表面の上記タイル部に無機質塗料によって石目調の着色を施す工程と、このタイル部及び上記目地部の表面に疎水性を有するコート剤を塗布して保護膜を形成する工程を有している。以下、図面に基いて本発明の好適な実施例について説明する。図1は、本発明による既設壁に施したタイル模様のタイル調壁を示している。既設壁1は、貼りタイル仕上げ、モルタル塗装、打放しコンクリート仕上げ、壁用パネル等の各種の壁面が設けられている。この既設壁1は、既に多くの年数が経過し、経年変化により、一部に欠損や変色、或いは、汚損、風化汚染されている。このような既設壁1の表面には、図2に示すように、壁面を被覆するプライマー下塗塗料4が塗布されている。このプライマー下塗塗料4の表面には、タイル部2の周囲に形成される目地部3に無機質塗料からなる目地塗料5が塗布されている。また、タイル部2には、フィラー6を付着することにより石目調の模様起伏面が形成されている。さらに、この模様起伏面を含むタイル部2の表面には、無機質塗料によって石目調を表現する例えば自然石のベースとなる単色の色からなるベース塗膜7が形成されている。このベース塗膜7は、好ましくは2層に形成されている。ベース塗膜7の表面には、タイル部2に無機質塗料によって石目調の着色が施こされ、上記石目調の模様起伏面に加えて自然石の風合いを表現するような色調に塗布されている。そして、これらタイル部2及び目地部3の表面には、疎水性を有するコート剤を塗布することによって保護膜8が形成されている。プライマー下塗塗料4は、既設壁1の壁面と、タイル部2及び目地部3の塗料との付着性を高める下塗り用の塗料である。例えば、大日技研株式会社製のプライマー100また、無機質塗料は、各種の色付けが可能なように多種の色調を有し、その成分は、シロキサン結合を有する変性硅酸質系バインダーと、金属化合物を原料とした無機焼成顔料で形成されている。例えば、大日技研株式会社製の商品名ランデックスコートPB-5000さらに、石目調の模様起伏面を形成するためのフィラー6は、主成分がケイ酸質塗料とシリカアクリル樹脂によって形成された複層模様中塗剤であり、模様起伏面を形成するほか、小さなひび割れや小穴を埋める役割も有している。例えば、大日技研株式会社製のフィラーS-500また、保護膜8を形成するコート剤は、シロキサン結合を有する変形ケイ酸質系バインダーと特殊シリコン基を組み合わせた水性のハイブリッド系疎水剤が使用される。因みに、保護膜8としては、例えば、大日技研株式会社製のランデックスコートWSが使用される。これを保護膜8として使用すると、静電気を帯びにくく、しかも耐汚染性が優れ、塗膜全体が疎水性を有していることから、塗膜がある限り長期間性能を発揮するため、長年にわたり経年変化を防止することが可能となる。次に、本発明による既設壁面のタイル調壁の形成方法について、一実施例を説明する。前述したように、既設壁1は、貼りタイル仕上げ、モルタル塗装、打放しコンクリート仕上げ、壁用パネル等の各種の壁面が設けられている。この既設壁1は、既に多くの年数が経過し、経年変化により、一部に欠損や変色、或いは、汚損、風化汚染されている。このような既設壁1に対し、まず、洗浄工程として、施工する表面を綺麗に洗浄し、埃、汚れ、或いはカビ等を落とす。次の工程として、洗浄された施工する壁面にプライマー下塗塗料4を塗布する。プライマー下塗塗料4は、後に塗布するタイル部2及び目地部3の塗料との付着性を高めるために塗布する。このプライマー下塗塗料4としては、大日技研株式会社製のプライマー100を使用した。次に、プライマー下塗塗料4が塗布された表面にタイル部2の周囲に形成される目地部3に無機質塗料からなる目地塗料5を塗布する工程を行う。目地塗料5を塗布するには、塗布部分を残して両側にマスキングテープ等を貼付し、塗布部分をスプレーによって塗布する方法、或いは、刷毛によって塗布する方法がある。目地塗料5は、シロキサン結合を有する変性硅酸質系バインダーと、金属化合物を原料とした無機焼成顔料で形成された無機質塗料であり、所定の色調を塗布する。目地塗料5としては、大日技研株式会社製の商品名ランデックスコートPB-5000を使用した。その後、タイル部2の表面に、フィラー6を付着して石目調の模様起伏面を形成する工程を行う。フィラー6は、主成分がケイ酸質塗料とシリカアクリル樹脂によって形成された複層模様中塗剤であり、こてや刷毛等によってあたかも自然石の表面になるように、表面が起伏状態となるように塗布する。フィラー6は、タイル部2の表面全体に塗布しても、或いは、一部の任意に個所に部分的に塗布しても良い。このフィラー6としては、大日技研株式会社製のフィラーS-500を使用した。なお、フィラー6を塗布することによって、仮に小さなひび割れや小穴があっても、フィラー6の塗布によって埋めることができる。このように、フィラー6の塗布によって、石目調の模様起伏面が形成されタイル部2には、次の工程として、無機質塗料によって、石目調を表現する例えば自然石のベースとなる単色の色からなるベース塗膜7が塗布される。このとき使用される無機質塗料は、前述した目地塗料5と同じ種類の塗料が使用される。このベース塗膜7は、2回塗ることにより重ね塗りが望ましい。重ね塗りすることにより、塗装面が綺麗に仕上がる他、ベース塗膜7の物理的強度を高めることが可能になる。ベース塗膜7を塗布したタイル部2には、その後、無機質塗料によって石目調の着色を施す工程を行う。このとき使用する無機質塗料も前述した目地塗料5或いはベース塗膜7と同じ種類の塗料が使用される。この工程では、石目調の模様起伏面に加えて自然石の風合いを表現するような色調に塗布される。タイル部2の表面に石目調の着色を施すことにより、あたかも自然石の表面のような陰影が付加され、自然石による貼りタイルの風合いを引き出すことができる。また、タイル部2に着色する石目調の模様や色調を、各タイル部2毎に異ならせることにより、色調の異なる複数の自然石を組み合わせたタイル壁を自在に表現することが可能になる。以上のように塗布されたタイル部2及び目地部3には、最終工程として、疎水性を有するコート剤を塗布することによって保護膜8を形成する。保護膜8としては、前述したように、大日技研株式会社製のランデックスコートWSを使用した。以上の工程によって形成された既設壁面のタイル調壁は、既設壁の壁面の表面に塗布されたプライマー下塗塗料の表面に形成される目地部、タイル部、ベース塗膜及び石目調の着色として無機質塗料を用いることにより、例えばカビの菌が付着しても、無機質塗料自体にカビの栄養素が存在しないので、繁殖することない。また、前述したように、不燃性、耐熱性、耐薬品性に加え、耐候性、密着性、疎水性を有しているため、経年変化が生じ難く、塗料自体の劣化や変色、或いは、亀裂等が生じ難くなるので、耐用年数を約15年まで大幅に伸ばすことが、過負荷試験等によって確認された。また、保護膜8を塗布することにより、静電気を帯びにくく、しかも耐汚染性が優れ、塗膜全体が疎水性を有していることから、塗膜がある限り長期間性能を発揮するため、上記耐用年数を助長することが確認された。図3は、本発明による既設壁面のタイル調壁の変形例を示し、タイル部の全面にフィラー6を塗布し、全体に石目調の模様起伏面を形成した例を示している。すなわち、図1に示した実施例と相違する点は、プライマー下塗塗料4の表面のタイル部2には、フィラー6を付着することにより石目調の模様起伏面が形成されるが、このフィラー6を個々のタイル部2の全面を覆うように塗布したことである。このように、フィラー6によって、あたかも自然石の表面のように形成すると、自然石によって形成されたタイルを貼ったようになり、より自然なタイル模様を形成することができる。なお、その他の、目地部3に無機質塗料からなる目地塗料5を塗布すること、タイル部2の表面に、無機質塗料によってベース塗膜7を塗布すること、タイル部2に無機質塗料によって石目調の着色を施こすこと、及び、タイル部2及び目地部3の表面に、疎水性を有するコート剤を塗布して保護膜8を形成することは、前述した実施例と同様であり、その詳細な説明は省略する。図4は、本発明による既設壁面のタイル調壁の他の変形例を示し、タイル部3の全面に均一な膜厚のフィラー6を塗布、或いは、フィラー6を塗布しないことにより、タイル部3の表面を平坦に形成した例を示している。また、この例においても、フィラー6を塗布したタイル部3の表面に、無機質塗料によって石目調の着色を施す工程を行うが、図4に示すように、個々のタイル部3の色調を異ならせることにより、各種のデザイン模様を形成することが可能となる。このように、タイル部3の表面を平坦に形成することにより、研磨によって平坦化した自然石をタイルのように貼った形態にすることが可能となる。なお、この例においても、目地部3に無機質塗料からなる目地塗料5を塗布すること、タイル部2の表面に、無機質塗料によってベース塗膜7を塗布すること、タイル部2に無機質塗料によって石目調の着色を施こすこと、及び、タイル部2及び目地部3の表面に、疎水性を有するコート剤を塗布して保護膜8を形成することは、前述した実施例と同様であり、その詳細な説明は省略する。以上、本発明を実施例に基づき具体的に説明したが、本発明は上記実施例に限定されるものではなく、その要旨を逸脱しない範囲で種々変形可能であることは言うまでもない。例えば、無機質塗料は、他の塗料に変更しても良い。また、各実施例においては、タイル部の形状として長方形に形成した例を示したが、モザイク状や他の多角形状、或いは、円形等に変形しても良い。